(57)【要約】光源システムであって、励起光（Ｌ３）を受けて被励起光(excited light)（Ｌ２）を発生する波長変換層（１０２、２０２）と、波長変換層（１０２、２０２）を支持する透明伝熱基板（１０４、２０４）と、波長変換層（１０２、２０２）の一側から波長変換層（１０２、２０２）に向けて励起光（Ｌ３）を出射する励起光源と、透明伝熱基板（１０４、２０４）の一側から波長変換層（１０２、２０２）に向けて赤色光（Ｌ１）を出射する赤色光源とを、備える。光源システムは、蛍光体励起技術に存在する赤色光が不足するという問題を効果的に解決することができる。【選択図】図１
2021522546.tif 000002
【特許請求の範囲】
【請求項１】
光源システムであって、
励起光を受けて被励起光を発生する波長変換層と、
前記波長変換層を支持する透明伝熱基板と、
前記波長変換層の一側から前記波長変換層に向けて前記励起光を出射する励起光源と、
前記透明伝熱基板の一側から前記波長変換層に向けて赤色光を出射する赤色光光源と、を備える光源システム。
【請求項２】
前記透明伝熱基板と前記波長変換層との間、または、前記透明伝熱基板における前記波長変換層とは反対側の面に設けられた角度選択フィルタ膜をさらに備え、前記角度選択フィルタ膜は、入射角が特定の角度より小さい赤色光は透過し、入射角が特定の角度より大きい赤色光および前記被励起光は反射することを特徴とする請求項１に記載の光源システム。
【請求項３】
前記赤色光源は、赤レーザ光源であり、前記赤レーザ光源が出射する赤レーザ光の前記角度選択フィルタ膜への入射角は、前記特定の角度より小さいことを特徴とする請求項２に記載の光源システム。
【請求項４】
前記波長変換層における前記波長変換を行うための主な材料は、ＹＡＧ：Ｃｅ３＋であることを特徴する請求項１に記載の光源システム。
【請求項５】
前記波長変換層の厚みは、１μｍ〜５００μｍの間で、好ましくは２００μｍであることを特徴とする請求項１に記載の光源システム。
【請求項６】
前記角度選択フィルタ膜は、前記波長変換層における前記透明伝熱基板に近い方の下面に形成されるか、前記透明伝熱基板における前記波長変換層に近い方の上面に形成されか、又は、前記透明伝熱基板の下面に形成されること、を特徴とする請求項２に記載の光源システム。
【請求項７】
光路調整モジュールをさらに含み、前記光路調整モジュールは、前記励起光の光路において前記励起光源と前記波長変換層との間に位置する第１集光レンズと、前記赤色光の光路において前記透明伝熱基板と前記赤色光源との間に位置する第２集光レンズと、を有することを特徴とする請求項１に記載の光源システム。
【請求項８】
光路調整モジュールをさらに含み、前記光路調整モジュールは、前記励起光の光路において前記励起光源と前記波長変換層との間に位置する第１集光レンズと、前記赤色光の光路において前記透明伝熱基板と前記赤色光源との間に位置する反射レンズと、を有することを特徴とする請求項１に記載の光源システム。
【請求項９】
前記透明伝熱基板および前記透明伝熱基板上の前記波長変換層を回転させるモータと、
前記モータを支持して固定するモータホルダと、をさらに含み、
前記反射レンズは、前記モータホルダに設けられることを特徴とする請求項８に記載の光源システム。
【請求項１０】
前記励起光源および前記赤色光源を制御するためのシステムは、互いに独立した制御システムであることを特徴とする請求項１に記載のレーザ光源システム。
【発明の詳細な説明】
【技術分野】
【０００１】
本発明は、光源システムに関する。
【背景技術】
【０００２】
従来使用されているレーザ光源の技術分野において、励起光を蛍光材料に照射して被励起光を出射する技術は、成熟したレーザ光源技術となり、様々なレーザ光源製品に応用されている。このレーザ光源技術では、励起光源が出射したレーザ光が、表面に蛍光材料を含むターンテーブル上に集光されて、蛍光材料を励起させて発光する。
【０００３】
波長変換装置は、このレーザ光源技術における重要な部材の一つであり、主に蛍光カラーホイールである。
【発明の概要】
【発明が解決しようとする課題】
【０００４】
しかしながら、波長変換装置に用いられる波長変換材料自体の特性に制約を受けているため、従来、波長変換材料をレーザで励起させて波長変換して長波長光（例えば、波長５８５〜６８０ｎｍの赤色光）の光源を得る試みがなされてきたが、高出力と高出力密度で波長変換材料を励起する光源技術では適用できるような光源がない。その主な要因は、現在、励起光を長波長光に変換するための波長変換材料（すなわち、赤色蛍光体粉末）の波長変換効率が低いため、光変換過程において、エネルギーの大部分が熱に変換され、発光効率がより低下してしまう。この特性は、特に高出力光源で顕著である。そのため、高出力のレーザ光源では、現在の波長変換材料を励起する技術において赤色光が不足するという問題がある。
【課題を解決するための手段】
【０００５】
上記課題に基づき、本発明は、赤色光と、ＹＡＧ：Ｃｅ３＋材料を主とする波長変換層を有する波長変換装置と組み合わせたレーザ光源システムであって、励起光源を備え、混合光源を構成するレーザ光源システムを提供する。本発明における上記レーザ光源システムは、従来の蛍光体励起技術に存在する赤色光が不足するという問題を効果的に解決することができる。
【０００６】
具体的には、本発明が提供する光源システムは、励起光を受けて被励起光を発生する波長変換層と、前記波長変換層を支持する透明伝熱基板と、前記波長変換層の一側から前記波長変換層に向いて前記励起光を出射する励起光源と、前記透明伝熱基板の一側から前記波長変換層に向いて赤色光を出射する赤色光光源と、を含むことを特徴とする。
【０００７】
本発明におけるレーザ光源システムは、励起光源に加え、赤色光光源を用いるとともに、ＹＡＧ：Ｃｅ３＋材料を主とする波長変換層を含む波長変換装置を用いることにより、従来の赤色光が不足するという問題を解決することができる。
【図面の簡単な説明】
【０００８】
【図１】図１は、本発明の第１実施形態におけるレーザ光源システムを示す模式図である。
【図２】図２は、第１実施形態におけるレーザ光源システムの波長変換層の発光スペクトルを示す図である。
【図３】図３は、従来技術における異なるCe3+ドーピング濃度のサンプルの透過スペクトルである。
【図４】図４は、可視光範囲の光において光がこの角度選択フィルタ膜１０３を透過する透過率曲線である。
【図５】図５は、本発明の第２実施形態におけるレーザ光源システムを示す模式図である。
【図６】図６は、第２実施形態におけるレーザ光源システムの波長変換層の発光スペクトルである。
【発明を実施するための形態】
【０００９】
以下、図面を参照して、本発明の具体的な実施形態を詳細に説明する。なお、図面のすべての寸法は概略的なものであり、必ずしも実際の縮尺で示されているわけではないため、限定的ではないことを強調しておく必要がある。
【００１０】
図１は、本発明の第１実施形態におけるレーザ光源システムを示す模式図である。本発明のレーザ光源システムは、図１に示すように、波長変換装置と、光路調整モジュールと、レーザ光源（図示せず）と、を備える。以下、波長変換装置、光路調整モジュール及びレーザ光源の各部について詳細に説明する。
【００１１】
＜波長変換装置＞
波長変換装置は、図１に示すように、上方から下方に向かって順に積層された波長変換層１０２と、角度選択フィルタ膜１０３と、基板１０４とからなる。
まず、図１において、Ｌ１は赤色光、Ｌ２は波長変換装置が出射する光、Ｌ３は励起光（本実施形態では青色励起光）を示す。
【００１２】
＜波長変換層１０２＞
波長変換層１０２には、波長変換材料が含まれており、励起光Ｌ３を受光する。本実施形態では、励起光として青色レーザを用いているが、励起光は青色レーザに限定されないことは当業者に理解できるであろう。励起光は、波長変換層１０２に照射して、波長変換材料が励起されて被励起光Ｌ２を出射する。
【００１３】
波長変換層１０２は、シリカゲル混合ＹＡＧ：Ｃｅ３＋蛍光体粉末が硬化した材料層、ＹＡＧ：Ｃｅ３＋蛍光体粉末およびガラスからなる蛍光ガラス層、ＹＡＧ：Ｃｅ３＋純相セラミック層、ＹＡＧ：Ｃｅ３＋混合アルミナ材料が焼結して形成された複相セラミック層のうち、１つにより形成することができる。上記各層において、ＹＡＧ：Ｃｅ３＋材料は、主として波長変換材料として用いられる。
【００１４】
図３において、Ｃｅ３＋ドーピング濃度が異なり、厚さが４．３７ｍｍのサンプルの透過スペクトルを示しており、曲線ａは、０．０２ａｔ％Ｃｅ３＋ドーピング濃度であり、曲線ｂは、０．０７ａｔ％Ｃｅ３＋ドーピング濃度であり、曲線ｃは、０．１ａｔ％Ｃｅ３＋ドーピング濃度であり、曲線ｄは、０．１５ａｔ％Ｃｅ３＋ドーピング濃度である。
【００１５】
上記透過スペクトルに鑑み、ＹＡＧ：Ｃｅ３＋の蛍光セラミックスは、赤色光波長域に対する透過率が高い（通常８０％以上）ので、本発明で用いられる波長変換層１０２の厚みは、１μｍ〜５００μｍの間であり、好ましくは２００μｍであり、これにより赤色光の透過率が８０％より大きくなる。
【００１６】
また、当該波長変換層１０２は、青色励起光の励起により、図２に示すようなスペクトル帯域の光を出射し、当該出射光の主波長が５５０ｎｍ付近になる。
【００１７】
＜角度選択フィルタ膜１０３＞
角度選択フィルタ膜１０３は、入射された光線の当該フィルタ膜への入射角の角度の大きさに応じて、当該光線を透過させるか反射させるかを決定する。本発明の角度選択フィルタ膜１０３は、入射角が特定角度未満の赤色光を透過させ、波長変換材料から出射された被励起光及び入射角が特定角度より大きい赤色光を反射する。即ち、本発明において角度選択フィルタ膜１０３を設置する位置に、赤色光の入射角が小さい角度から大きくなると、赤色光は透過から徐々に反射に転換するように表現される膜層が存在し、この膜層は常に波長変換材料から出射される被励起光を反射する。このような膜層は本発明の角度選択フィルタ膜である。
【００１８】
少しでも光学常識を有する者が知っているように、フィルタシートやフィルタ膜は、百パーセント全透過または反射することが難しく、ほぼ透過からほぼ反射までは直接遷移せず、高透過率から高反射率に転換する角度区間が必要である。従って、本文における特定の角度とは、赤色光が上記フィルタ膜１０３にある入射角で照射されたときの透過率が反射率に等しい場合の入射角度の角度である。赤色光の入射角が特定の角度より小さい場合には、赤色光はほとんど透過し、この特定角度よりも大きいとき、赤色光はほとんど反射する。この特定角度は、５〜６０度の間のいずれの角度であってもよく、この閾値（臨界値）となる特定角度があればよい。赤色光源側から放射される赤色光をできるだけ少なく反射するとともに、波長変換層側で散乱した赤色光をできるだけ多く反射するために、特定の角度が５〜３０度の間であることが好ましい。
【００１９】
この角度選択フィルタ膜１０３は、例えば、真空蒸着法を用いて形成することができ、波長変換層１０２と後述する基板１０４との間に形成されることができる。
【００２０】
この角度選択フィルタ膜１０３は、例えば、真空蒸着法によって波長変換層１０２の下面に形成し、透明、耐熱且つ伝熱性能の良好な接着剤を用いて基板１０４の上面に接着することができ、この接着剤には、屈折率が低い（例えば、屈折率が１．４１）シリカゲルを用いることが好ましい。しかしながら、本発明はこれに限らない。
【００２１】
角度選択フィルタ膜１０３を形成する別の方法では、この角度選択フィルタ膜１０３を真空蒸着法により基板１０４の上面に形成し、透明、耐熱且つ伝熱性能の良好な接着剤を用いて、波長変換層１０２を角度選択フィルタ膜１０３の表面に接着することができ、この接着剤の材料として、屈折率が低い（例えば、屈折率が１．４１）シリカゲルを用いることが好ましい。
【００２２】
角度選択フィルタ膜１０３を形成するさらに別の方法では、この角度選択フィルタ膜１０３を真空蒸着法により基板１０４の下面に形成し、波長変換層１０２の下面と基板１０４の上面とを、透明、耐熱且つ伝熱性能の良好な接着剤を用いて接着することができ、この接着剤の材料として、屈折率が低い（例えば、屈折率が１．４１）シリカゲルを用いることが好ましい。
【００２３】
図４は、可視光範囲における光のこの角度選択フィルタ膜１０３を透過する透過率曲線を示す。図４に示すように、波長５７０ｎｍ未満の光は、反射され、６２０ｎｍより大きい波長の光が透過され、これらの間に位置する光の一部が反射され、一部が透過する。
【００２４】
＜基板１０４＞
通常、基板１０４は、光学ガラス、石英ガラスやサファイアからなる無色透明な基板であり、好ましくはサファイアからなる。この基板１０４は、波長変換層からの熱を伝導して速やかに放熱することができる伝熱基板として用いられる。
【００２５】
＜光路調整モジュール＞
図１に示した第１実施形態では、光路調整モジュールは、青色励起光Ｌ３の光路において青色励起光源と波長変換装置との間に位置する集光レンズ１０１と、赤色光Ｌ１の光路において波長変換装置と赤色光源との間に位置する集光レンズ１０５とから構成される。
【００２６】
集光レンズ１０１は、波長変換装置１０２の波長変換層１０２の表面に、平行な青色励起光Ｌ３を集光するとともに、
（１）波長変換層１０２の表面に吸収されずに反射して戻ってきた青色励起光Ｌ３、
（２）波長変換層１０２の表面からの出射光Ｌ２、及び
（３）波長変換装置を透過した赤色光Ｌ１を集光する。
【００２７】
集光レンズ１０１を形成する材料は、透明プラスチック、ガラスやサファイア等であってもよく、石英ガラスを用いることが好ましい。
【００２８】
集光レンズ１０５は赤色光Ｌ１を集光する。具体的には、集光レンズ１０５は、一つ又は複数の赤色光源から出射された光を小さい角度を持った光束に集光し、その光束が透明基板１０４の下面から入射し、基板１０４、角度選択フィルタ膜１０３及びＹＡＧ：Ｃｅ３＋を主材料とする波長変換層１０２を透過した後、集光レンズ１０１に入射して、この赤色光Ｌ１を、励起された出射光Ｌ２および青色励起光Ｌ３と合光する。
【００２９】
＜光源＞
図１において、Ｌ１は赤色光、Ｌ２は波長変換装置が出射する光、Ｌ３は青色励起光をそれぞれ表すため、図１では図示しないが、光源は、赤色光光源と青色励起光源との２つの光源を含んでもよいことが分かる。
【００３０】
図１に示すように、青色励起光Ｌ３は、集光レンズ１０１を介して波長変換層１０２に照射されることで、波長変換層１０２に含まれる波長変換材料を励起して、波長変換層１０２が励起した出射光Ｌ２を出射する。励起光が波長変換層１０２を励起する効率を高めるために、青色光源は、青レーザ光源、例えばレーザやレーザアレイであることが好ましい。
【００３１】
赤色光Ｌ１は、集光レンズ１０５を介して波長変換装置の基板１０４の下面から入射される。この赤色光Ｌ１が角度選択フィルタ膜１０３に入射すると、小さい角度の赤色光Ｌ１のみが角度選択フィルタ膜１０３を透過し、大きい角度の赤色光Ｌ１が角度選択フィルタ膜１０３で反射する。角度選択フィルタ膜１０３及び波長変換層１０２を透過した後の赤色光Ｌ１は、励起した出射光Ｌ２及び青色励起光Ｌ３と合光する。
【００３２】
本発明の上記構成によれば、青色励起光源に加えて、赤色光光源を採用しているため、波長変換層にはＹＡＧ：Ｃｅ３＋を主材料としているため、波長変換装置における赤色光の高透過率を実現し、従来の赤色光不足の問題を解決することができる。
【００３３】
また、上記により、角度選択フィルタ膜１０３の説明では、赤色光光源側の反射をできるだけ減らすとともに、波長変換層側の赤色光の反射をできるだけ増やすべきこと、すなわち、赤色光光源側の入射角はできるだけ小さく、波長変換層側の赤色光の入射角はできるだけ大きいことが要求されているため、赤色光光源は、赤色レーザ光源、例えば、赤色レーザ、または、赤色レーザアレイであることが好ましい。レーザの光束広がりが小さく、入射角が相対的に小さいため、特定の角度よりも小さい要求を満たしてほとんど透過せず、またほとんど全透過にでき、赤色光の利用率を向上させる。また、特定角度を小さく設計するほど、波長変換層側の赤色光反射量が多くなり、赤色光の利用率をより向上させる。
【００３４】
また、本実施形態では、固定型のパッケージ、すなわち、各部品の位置が固定されるため、基板１０４の周囲と下面にさらに放熱できる構造を設けることができる。
【００３５】
また、本実施形態において、青色励起光源および赤色光源は、それぞれ独立した２つの回路モジュールで個別に制御される。シングルＤＭＤシステムでは、回路システムの信号と光路変換システムの信号とが同期することにより、赤色光の出射や赤色光の輝度の向上が図られる。
【００３６】
また、赤色光源が出射する赤色レーザ光は、スペックル等の問題を生じやすいため、本実施形態では波長変換層１０２を形成するための材料としてＹＡＧ：Ｃｅ３＋の蛍光体とアルミナを混合して焼結した複相セラミックスを用いることが好ましい。当該複相セラミックスは結晶粒界が複雑であり、その結晶粒界における散乱・屈折現象により、赤色レーザの偏光特性が変化し、赤色光発生のスペックル問題が効果的に低減される。
【００３７】
図５は、本発明の第２実施形態におけるレーザ光源システムを示す模式図である。図５に示すように、本発明の第２実施形態におけるレーザ光源システムは、同様に波長変換装置と、光路調整モジュールと、レーザ光源（図示せず）と、を備える。
【００３８】
第２実施形態は、第１実施形態と比較して、以下の相違点を有する。
【００３９】
１．光路調整モジュールには、第１実施形態の集光レンズ１０５に代わりに、光路において波長変換装置と赤色光源との間に位置する全反射レンズ２０６が備えられる。
【００４０】
２．レーザ光源システムは、基板２０４と、基板２０４上に設けられた波長変換層１０２および角度選択フィルタ膜１０３とを回転させるモータ２０５と、金属からなるモータホルダ２０７とを備え、モータホルダ２０７は、モータを支持して固定する。
【００４１】
第２実施形態では、全反射レンズ２０６は、モータホルダ２０７に固定され、例えば石英ガラス材で形成されている。図５に示すように、この全反射レンズ２０６は全反射面２０６ａを有し、当該全反射面２０６ａは赤色光源からの光を反射して波長変換装置を透過させて、出射光Ｌ２および青色励起光Ｌ３と合光する。
【００４２】
他の変形形態では、全反射レンズを赤色光源から遠ざかる向きに４５°傾けて全反射レンズを設けることにより、全反射レンズ２０６を形成することができる。この全反射レンズ２０６の具体的な設定形態や位置を示しているが、本実施形態は、制限的なものではなく例示に過ぎない。従って、全反射レンズ２０６は、赤色光の光路において波長変換装置と赤色光源との間に位置し、赤色光を波長変換装置に導くものであれば、本発明の精神的範囲に属する。
【００４３】
また、第２実施形態では、モータ２０５により波長変換装置を回転させることで、波長変換装置は、この回転によりに放熱することができ、波長変換装置の放熱効果をより向上させることができる。
【００４４】
この他に、第２実施形態における集光レンズ２０１、波長変換層２０２、角度選択フィルタ膜２０３、基板２０４は、第１実施形態における集光レンズ１０１、波長変換層１０２、角度選択フィルタ膜１０３、基板１０４と構成および特性と同じであるため、関連する説明は省略する。
【００４５】
第２実施形態のレーザ光源システムにおいても、第１実施形態と同様に、青色励起光源、赤色光源およびＹＡＧ：Ｃｅ３＋材料を主とする波長変換層が用いられているため、出射光Ｌ２に赤色光を追加的に増加させることができ、従来の赤色光不足の問題を解決する。
【００４６】
また、第２実施形態では、青色励起光源と赤色光源とが、それぞれ独立した２つの回路モジュールで個別に制御される。シングルＤＭＤの光機システムの投影光源について、回路システムの信号と光路変換システムの信号とが同期することにより、赤色光の輝度を高める効果が得られる。また、３ＤＭＤ光機システムの投影光源については、信号同期をとる必要がない。
【００４７】
また、赤色光はスペックル等の問題を生じやすいため、本実施形態では波長変換層１０２を形成するための蛍光セラミックスとしてＹＡＧ：Ｃｅ３＋の蛍光体とアルミナを混合した後に焼結して得られた複相セラミックスを用いることが好ましい。当該の複相セラミックスの結晶粒界における散乱及び屈折現象、並びに波長変換装置の回転は、赤色光発生のスペックル問題を効果的に低減することができる。
【００４８】
本発明の第１及び第２実施形態では、励起光源を青色光励起光源に限定しているが、他の色の励起光源を採用してもよい。
【００４９】
以上の実施形態による説明から分かるように、本発明は、赤色光とＹＡＧ：Ｃｅ３＋材料を主とする波長変換層を有する波長変換装置を用いるとともに、励起光源と結合して混合光源を有するレーザ発光システムを提供する。当該システムは、従来の蛍光体励起技術における赤色光不足の問題を効果的に解決することができる。
【００５０】
具体的には、本発明では、ＹＡＧ：Ｃｅ３＋材料の波長変換層により赤色光に対する透過率を８０％以上とし、赤色光光源を増加させ、赤色光を波長変換装置に透過させることで、赤色光と波長変換装置の出射光と青色励起光とを合光する混合光源を実現しつつ、混合光における赤色光の割合を向上させて、従来技術において不足している赤色光を補完する。
【００５１】
また、上記第１および第２実施形態には、いずれも青色光および赤色光を波長変換装置に導くためのレンズや反射レンズなどの光路調整モジュールが記載されているが、本発明では、この光路調整モジュールを含まず、青色光および赤色光を直接波長変換装置に入射してもよい。
【００５２】
当業者は、設計要件やその他の要因に応じて、本発明に付随する請求項やその均等物の範囲内で、種々の変更、組み合わせ、一次組み合わせ、及び変更が可能であることを理解すべきである。
【図１】
2021522546.tif 000003
【図２】
2021522546.tif 000004
【図３】
2021522546.tif 000005
【図４】
2021522546.tif 000006
【図５】
2021522546.tif 000007
【図６】
2021522546.tif 000008
【国際調査報告】
2021522546.tif 000009
2021522546.tif 000010
2021522546.tif 000011
2021522546.tif 000012
2021522546.tif 000013
2021522546.tif 000014